(57)【要約】【課題】  異常時や長期間の使用時に電池内部で発生するＣＯやＣＯ２などのガス成分による内圧上昇に伴う気密容器の変形を緩和する機能を備えたリチウムイオン電池を提供する。【解決手段】  非水系電解液型リチウムイオン電池Ｅは、正極端子１及び負極端子２と、電池ケース３を有し、電池ケース３の内部に電極体１０を収納する。電極体１０は、正極集電体１１及び正極用電極板１２と、負極集電体１３及び負極用電極板１４とを有し、正極用電極板１２と負極用電極板１４は、それぞれセパレータ１５を介して積層した構造を有する。このリチウムイオン電池Ｅの電池ケース３内にＣＯ及びＣＯ２吸着材を設置する。この吸着材としては、ＬＳＸ型、Ｘ型又はＡ型のゼオライトを用いることができる。特に、ガス吸収材が水分を吸収してガス吸収性能が低下しても再生可能である点で、Ｃａでイオン交換されたＡ型のゼオライトが好ましい。【選択図】  図１
2015005496.tif 000002
【特許請求の範囲】
【請求項１】
非水系電解液が含浸された正極と負極とセパレータとの積層体が気密容器内に封入され、前記非水系電解液中のリチウムイオンが電気伝導を担うリチウムイオン電池であって、
前記気密容器内にＣＯ及びＣＯ２吸着材が充填されていることを特徴とするリチウムイオン電池。
【請求項２】
前記ＣＯ及びＣＯ２吸着材が、電気絶縁性の気液分離膜により前記非水系電解液と隔離されていることを特徴とする請求項１に記載のリチウムイオン電池。
【請求項３】
前記ＣＯ及びＣＯ２吸着材が、有機系素材、無機系素材、または有機−無機複合素材であることを特徴とする請求項１又は２に記載のリチウムイオン電池。
【請求項４】
前記ＣＯ及びＣＯ２吸着材が、無機多孔質材料、炭素系材料、有機ホスト化合物、多孔質有機金属複合材料、または塩基性材料であることを特徴とする請求項１〜３のいずれかに記載のリチウムイオン電池。
【請求項５】
前記ＣＯ及びＣＯ２吸着材が、ゼオライトであることを特徴とする請求項１〜４のいずれかに記載のリチウムイオン電池。
【請求項６】
前記ＣＯ及びＣＯ２吸着材が、１００〜３０００ｍ２／ｇの比表面積を有することを特徴とする請求項４又は５に記載のリチウムイオン電池。
【請求項７】
前記ＣＯ及びＣＯ２吸着材が、３Å〜１０Åの細孔径を有することを特徴とする請求項４〜６のいずれかに記載のリチウムイオン電池。
【請求項８】
前記ＣＯ及びＣＯ２吸着材が、Ｓｉ／Ａｌ比が１〜５の範囲の元素構成比を有するゼオライトであることを特徴とする請求項５に記載のリチウムイオン電池。
【請求項９】
前記ＣＯ及びＣＯ２吸着材が、Ａ型、Ｘ型あるいはＬＳＸ型のゼオライトであることを特徴とする請求項５又は８に記載のリチウムイオン電池。
【請求項１０】
前記ＣＯ及びＣＯ２吸着材が、Ｌｉでイオン交換されたＬＳＸ型のゼオライトであることを特徴とする請求項５、８又は９に記載のリチウムイオン電池。
【請求項１１】
前記ＣＯ及びＣＯ２吸着材が、Ｃａでイオン交換されたＡ型のゼオライトであることを特徴とする請求項５、８又は９に記載のリチウムイオン電池。
【請求項１２】
前記請求項１〜１１のいずれかに記載のリチウムイオン電池を内蔵したことを特徴とする電子機器。
【発明の詳細な説明】
【技術分野】
【０００１】
本発明は、非水系電解液が含浸された電極シートとセパレータの積層体が気密容器内に封入されたリチウムイオン電池に関し、特に電池内部で発生するＣＯやＣＯ２などのガス成分による内圧上昇を抑制する機能を備えたリチウムイオン電池に関する。また、本発明は、このリチウムイオン電池を用いた電子機器に関する。
【背景技術】
【０００２】
近年、大容量、高出力タイプのリチウムイオン電池が実用化されている。このリチウムイオン電池は、大容量、高出力であるがゆえに従来の二次電池よりも高い安全性、安定性が求められる。
【０００３】
このリチウムイオン電池は、正極体及び負極体が電解液とともに気密容器内に封入され、電解液中のリチウムイオンが電気伝導を担うものであり、電極シートとセパレータとの積層体を、角型の場合にはサンドイッチ状に、円筒型の場合にはロール状にそれぞれ形成し、集電体としての正極体及び負極体のリード部を各々の端子に接続する。そして、上述したような各種形態の積層体をそれぞれの対応する形状の気密容器に収容した後、気密容器の開口部から電解液を注入して積層体に電解液を含浸し、正極体及び負極体の先端を外部に露出した状態で電池容器を封入した構造を有するのが一般的である。
【０００４】
上記リチウムイオン電池に用いられる電解液としては、炭酸エチレンなどを含有する非水系電解液が用いられるが、リチウムイオン電池のエネルギー密度を向上させるためには使用可能電圧を高めることが有効であることから、特に高い電圧で充放電可能な炭酸エステル系電解液が広く用いられている。
【０００５】
このような非水系電解液を使用したリチウムイオン電池では、非水系電解液中に含まれる炭酸エステルが長期間の使用における充放電の繰り返し、過充電、あるいは短絡等の異常時の電池内部の温度上昇に起因して、劣化や電気分解をおこす。これにより電池内部でＣＯやＣＯ２などのガスが発生し、内圧が上昇して気密容器が変形し、内部抵抗が増大する等の不具合を生じる虞があった。そこで、これらのガスを吸収あるいは抑制するための技術が種々提案されている。
【０００６】
このようなガスを吸収したり抑制したりするためのものとして、特許文献１〜３には、電解液中にガスの発生を少なくするための添加剤を添加する技術が開示されている。また、特許文献４には、水酸化リチウムなどの水酸化物を主成分とする吸収材によりＣＯ２を吸収させる構造を有する電気二重層キャパシタが提案されている。
【先行技術文献】
【特許文献】
【０００７】
【特許文献１】特開２００５−２３５５９１号公報
【特許文献２】特開平０６−２６７５９３号公報
【特許文献３】再表２０１０／１４７２３６号公報
【特許文献４】特開２００３−１９７４８７号公報
【発明の概要】
【発明が解決しようとする課題】
【０００８】
しかしながら、特許文献１〜３に記載された電解液中に添加剤を添加する技術では、ＣＯやＣＯ２などのガスの発生の抑制効果が十分でない、という問題点がある。また、特許文献４に記載の技術では、ある程度のＣＯ２など吸収効果を有するが、ＣＯの吸収性が期待できないという問題点がある。また、水酸化リチウムなどのアルカリ水酸化物と非水系電解液とが接触すると、水酸化物が非水系電解液に溶解してしまう、という問題点がある。さらに、アルカリ水酸化物はＣＯ２と反応すると水分を生じて腐食性が増大する虞もある。
【０００９】
本発明は上記課題に鑑みてなされたものであり、異常時や長期間の使用時に電池内部で発生するＣＯやＣＯ２などのガス成分の吸収機能を有し、性能維持特性に優れたリチウムイオン電池を提供することを目的とする。また、本発明は、このリチウムイオンを内蔵した安全性に優れた電子機器を提供することを目的とする。
【課題を解決するための手段】
【００１０】
上記課題を解決するために、第一に本発明は、非水系電解液が含浸された正極と負極とセパレータの積層体が気密容器内に封入され、前記非水系電解液中のリチウムイオンが電気伝導を担うリチウムイオン電池であって、前記気密容器内にＣＯ及びＣＯ２吸着材が充填されていることを特徴とするリチウムイオン電池を提供する（発明１）。
【００１１】
かかる発明（発明１）によれば、ＣＯ及びＣＯ２吸着材が、ＣＯやＣＯ２などのガス成分を迅速かつ高い吸収率で吸収するので、電池容量の減少を抑制しつつ、リチウムイオン電池の異常時などこれらのガス成分の発生による内圧上昇に伴う気密容器の変形を緩和し、電池の内部抵抗の増加を抑制することができる。
【００１２】
上記発明（発明１）においては、前記ＣＯ及びＣＯ２吸着材が、電気絶縁性の気液分離膜により前記非水系電解液と隔離されているのが好ましい（発明２）。
【００１３】
かかる発明（発明２）によれば、リチウムイオン電池から発生するＣＯ、ＣＯ２などのガス成分と、非水系電解液とを気液分離膜により分離し、ガス成分側にＣＯ及びＣＯ２吸着材を配置することにより、ＣＯやＣＯ２などのガス成分を選択的に吸収することができ、非水系電解液の減少を最小限に留めることができる。この結果、リチウムイオン電池の容量の低下を抑制することができる。さらに、非水系電解液とＣＯ及びＣＯ２吸着材とが直接接触しないので、ＣＯ及びＣＯ２吸着材のガス吸収性能を保持することも可能となる。
【００１４】
上記発明（発明１，２）においては、前記ＣＯ及びＣＯ２吸着材が、有機系素材、無機系素材、または有機−無機複合素材であるのが好ましい（発明３）。
【００１５】
かかる発明（発明３）によれば、これらのＣＯ及びＣＯ２吸着材は、ＣＯ、ＣＯ２などのガス成分を迅速に、かつ高い吸収率で吸収するので、リチウムイオン電池の異常時などこれらのガス成分による内圧上昇に伴う気密容器の変形を緩和し、電池の内部抵抗の増加を抑制することができる。
【００１６】
上記発明（発明１〜３）においては、前記ＣＯ及びＣＯ２吸着材が、無機多孔質材料、炭素系材料、有機ホスト化合物、多孔質有機金属複合材料、または塩基性材料であるのが好ましい（発明４）。特に、前記ＣＯ及びＣＯ２吸着材が、ゼオライトであるのが好ましい（発明５）。
【００１７】
かかる発明（発明４，５）によれば、これらのＣＯ及びＣＯ２吸着材は、ＣＯ、ＣＯ２などのガス成分を迅速に、かつ高い吸収率で吸収するので、リチウムイオン電池の異常時などこれらのガス成分による内圧上昇に伴う気密容器の変形を緩和し、電池の内部抵抗の増加を抑制することができる。しかも、ＣＯ及びＣＯ２吸着材の量が少なくて済むので、リチウムイオン電池のコンパクト化を図ることができる。
【００１８】
上記発明（発明４，５）においては、前記ＣＯ及びＣＯ２吸着材が、１００〜３０００ｍ２／ｇの比表面積を有するのが好ましい（発明６）。
【００１９】
かかる発明（発明６）によれば、ＣＯ及びＣＯ２吸着材と、ＣＯ、ＣＯ２などのガス成分との接触面積を十分に確保することができるので、高い吸収率を維持することができる。
【００２０】
上記発明（発明４〜６）においては、前記ＣＯ及びＣＯ２吸着材が、３Å〜１０Åの細孔径を有するのが好ましい（発明７）。
【００２１】
かかる発明（発明７）によれば、ＣＯ及びＣＯ２吸着材がＣＯ、ＣＯ２などのガス成分を細孔内に捕捉してより迅速にこれらのガスを吸収することができる。
【００２２】
上記発明（発明５）においては、前記ＣＯ及びＣＯ２吸着材が、Ｓｉ／Ａｌ比が１〜５の範囲の元素構成比を有するのが好ましい（発明８）。また、前記ＣＯ及びＣＯ２吸着材が、Ａ型、Ｘ型あるいはＬＳＸ型のゼオライトを用いることができる（発明９）。特に前記ＣＯ及びＣＯ２吸着材が、Ｌｉでイオン交換されたＬＳＸ型のゼオライトであるのが好ましい（発明１０）。
【００２３】
かかる発明（発明８〜１０）によれば、電解液の蒸気やその他の分解ガス等をより迅速に、かつ高い吸収率で吸収することができる。
【００２４】
上記発明（発明５、８、９）においては、前記ＣＯ及びＣＯ２吸着材が、Ｃａでイオン交換されたＡ型のゼオライトであるのが好ましい（発明１１）。
【００２５】
かかる発明（発明１１）によれば、ゼオライトは水分を吸収すると、ＣＯ及びＣＯ２の吸収性能が大幅に低減するが、Ｃａ交換されたＡ型ゼオライトは、加熱乾燥などにより再生することで、ＣＯ及びＣＯ２の吸収性能が大幅に回復し、耐久性を向上することができる。
【００２６】
第二に本発明は、発明１〜１０１いずれかに記載のリチウムイオン電池を内蔵したことを特徴とする電子機器を提供する（発明１２）。
【００２７】
かかる発明（発明１２）によれば、リチウムイオン電池の容量低下を抑制しつつ非水系電解液の分解によって発生するＣＯ及びＣＯ２などのガス量を低減させて電池容器の変形を抑制し、リチウムイオン電池による悪影響を排除した電子機器とすることができる。
【発明の効果】
【００２８】
本発明によれば、リチウムイオン電池の前記電池容器内にＣＯ及びＣＯ２吸着材を充填しているので、リチウムイオン電池に使用される非水電解液から生じるガスのうち、発生量の多いＣＯ、ＣＯ２を低減することが可能であり、性能維持率の高いリチウムイオン電池とするこができる。
【図面の簡単な説明】
【００２９】
【図１】本発明の一実施形態に係る非水系電解液型リチウムイオン電池の内部構造を概略的に示す断面図である。
【発明を実施するための形態】
【００３０】
以下、本発明の実施形態について添付図面を参照して詳細に説明する。ただし、この実施形態は例示であり、本発明はこれに限定されるものではない。
【００３１】
図１は本実施形態のリチウムイオン電池を示す縦断面図である。図１において、リチウムイオン電池Ｅは、正極端子１及び負極端子２と、気密容器たる電池ケース（筐体）３と、この電池ケース３の外周面に必要に応じて形成された防爆弁（図示せず）とを備え、電池ケース３の内部に電極体１０を収納する。電極体１０は、正極集電体１１及び正極用電極板１２と、負極集電体１３及び負極用電極板１４とを有し、正極用電極板１２と負極用電極板１４とは、それぞれセパレータ１５を介して積層した構造を有する。そして、正極端子１は正極用電極板１２に、負極端子２は負極用電極板１４にそれぞれ電気的に接続されている。筐体としての電池ケース３は、例えば、アルミニウム製またはステンレス製の角型電池槽缶であり、気密性を有している。
【００３２】
正極用電極板１２は、両面に正極合剤を保持させた集電体である。例えば、その集電体は厚さ約２０μｍのアルミニウム箔であり、ペースト状の正極合剤は、遷移金属のリチウム含有酸化物であるリチウムコバルト酸化物（ＬｉＣｏＯ２）に結着材としてポリフッ化ビニリデンと導電材としてアセチレンブラックとを添加後混練したものである。そして、正極用電極板１２は、このペースト状の正極合剤をアルミニウム箔の両面に塗布後、乾燥、圧延、帯状に切断の手順で得られる。
【００３３】
負極用電極板１４は、両面に負極合剤を保持させた集電体である。例えば、その集電体は厚さ１０μｍの銅箔であり、ペースト状の負極合剤は、グラファイト粉末に結着材としてポリフッ化ビニリデンを添加後混練したものである。そして、負極用電極板１４はこのペースト状の負極合剤を銅箔の両面に塗布後、乾燥、圧延、帯状に切断の手順で得られる。
【００３４】
セパレータ１５としては、多孔膜を用いる。例えば、セパレータ１５は、ポリエチレン製微多孔膜を用いることができる。また、セパレータに含浸させる非水系電解液としては、リチウムイオンの伝導性を有する非水系有機電解液が好ましく、例えば、プロピレンカーボネート（ＰＣ）、エチレンカーボネート（ＥＣ）などの環状カーボネートと、ジメチルカーボネート（ＤＭＣ）、エチルメチルカーボネート（ＥＭＣ）、ジエチルカーボネート（ＤＥＣ）などの鎖状カーボネートとの混合溶液が好ましく、必要に応じて、電解質として六フッ化リン酸リチウムなどのリチウム塩が溶解したものである。例えば、エチレンカーボネート（ＥＣ）、エチルメチルカーボネート（ＥＭＣ）及びジメチルカーボネート（ＤＭＣ）を１：１：１の割合で混合した混合液、あるいはプロピレンカーボネート（ＰＣ）、エチレンカーボネート（ＥＣ）、ジエチルカーボネート（ＤＥＣ）を１：１：１の割合で混合した混合液に１ｍｏｌ／Ｌの六フッ化リン酸リチウムを添加したものを用いることができる。
【００３５】
このようなリチウムイオン電池Ｅの電池ケース（筐体）３内の空隙部に、ＣＯ及びＣＯ２吸着材を設置する。本実施形態においてＣＯ及びＣＯ２吸着材とは、電解液の分解によって発生するＣＯ及び／又はＣＯ２を吸着する機能を有するものであればよく、いずれか一方の特定のガスにのみ作用してもよい。また、ＣＯ、ＣＯ２などのガス成分を細孔内部で物理吸着するものや、分子間相互作用や、結晶格子の隙間の影響によりＣＯ、ＣＯ２などのガス成分を包接するものであってもよい。
【００３６】
本実施形態において用いるＣＯ及びＣＯ２吸着材の具体例としては、無機多孔質材料などの無機系素材、炭素系材料、有機ホスト化合物、多孔質有機金属複合材料などの有機系素材が挙げられる。
【００３７】
無機多孔質材料としては、多孔質シリカ、金属ポーラス構造体、ケイ酸カルシウム、ケイ酸マグネシウム、メタケイ酸アルミン酸マグネシウム、ゼオライト、活性アルミナ、酸化チタン、アパタイト、多孔質ガラス、酸化マグネシウム、ケイ酸アルミニウム等が好適である。
【００３８】
炭素系材料としては、粒状活性炭、繊維状活性炭、シート状活性炭、グラファイト、カーボンナノチューブ、フラーレン、ナノカーボン等が好適である。
【００３９】
有機ホスト化合物としては、α−シクロデキストリン、β−シクロデキストリン、γ−シクロデキストリン、カリックスアレン類、尿素、デオキシコール酸、コール酸、１，１，６，６−テトラフェニルヘキサ−２，４−ジイン−１，６−ジオール等のアセチレンアルコール類、１，１−ビス（４−ヒドロキシフェニル）シクロヘキサン等のビスフェノール類、１，１，２，２−テトラキス（４−ヒドロキシフェニル）エタン等のテトラキスフェノール類、ビス−β−ナフトール等のナフトール類、ジフェン酸ビス（ジシクロヘキシルアミド）等のカルボン酸アミド類、２，５−ジ−ｔ−ブチルヒドロキノン等のヒドロキノン類、キチン、キトサン等が好適である。
【００４０】
これらの有機ホスト化合物は、１種を単独で用いてもよいし、２種以上を併用してもよい。また、上述の有機ホスト化合物は、無機系多孔質物質に担持させた有機−無機複合素材として使用することもできる。この場合、有機ホスト化合物を担持する多孔質物質としては、シリカ類、ゼオライト類、活性炭類の他に、粘土鉱物類、モンモリロナイト類等の層間化合物等が挙げられるが、これらに限定されるものではない。
【００４１】
多孔質有機金属錯体としては、Ｍｅｔａｌ−Ｏｒｇａｎｉｃ Ｆｒａｍｗｏｒｋｓ（ＭＯＦ）と呼ばれる多孔質有機金属錯体化合物、有機カルボン酸塩、有機ホウ素化合物、有機りん化合物、有機アルミニウム化合物、有機チタン化合物、有機ケイ素化合物、有機亜鉛化合物、有機マグネシウム化合物、有機インジウム化合物、有機スズ化合物、有機テルル化合物、有機ガリウム化合物等が好適である。
【００４２】
これらのＣＯ及びＣＯ２吸着材は単独で用いてもよいし、２種類以上の素材を併用してもよいが、ゼオライトが特に有効である。
【００４３】
上述したようなＣＯ及びＣＯ２吸着材は、１００〜３０００ｍ２／ｇの比表面積を有することが好ましい。比表面積が１００ｍ２／ｇ未満では、ＣＯ、ＣＯ２などのガス成分との接触面積が小さく、十分な吸着性能を発揮することができない。一方、比表面積が３０００ｍ２／ｇを超えてもＣＯ、ＣＯ２の吸着性能の向上効果が得られないばかりか、ＣＯ及びＣＯ２吸着材の機械的強度が低下するため好ましくない。
【００４４】
また、ＣＯ及びＣＯ２吸着材は、３Å以上１０Å以下の細孔径を有することが好ましい。細孔容積が３Å未満の場合、細孔内へのＣＯ、ＣＯ２などのガス成分の侵入が困難となる。一方、細孔容積が１０Åを超えると、ＣＯ、ＣＯ２の吸着力が弱くなってしまい、細孔内で最密に吸着できず、結果として吸着量が低下してしまうため好ましくない。
【００４５】
さらに、ＣＯ及びＣＯ２吸着材がゼオライトの場合、Ｓｉ／Ａｌ比が１〜５の範囲の元素構成比を有するものを使用するのが好ましい。Ｓｉ／Ａｌ比が１未満のゼオライトは構造上不安定である一方、Ｓｉ／Ａｌ比が５を超えるゼオライトはカチオン含有率が低く、ＣＯ、ＣＯ２の吸着量が低下するため好ましくない。
【００４６】
なお、ゼオライトとしては、Ａ型、Ｘ型あるいはＬＳＸ型のゼオライトを用いるのが好ましい。特にゼオライトのカチオン部分がＬｉでイオン交換されたＬＳＸ型あるいはＡ型のゼオライトやゼオライトのカチオン部分がＣａでイオン交換されたＡ型のゼオライトが好ましく、より好ましくはＣａでイオン交換されたＡ型のゼオライトである。
【００４７】
電池ケース３内に収納されたＣＯ及びＣＯ２吸着材は、リチウムイオン電池の組立段階における雰囲気中の湿度により水分を吸収することがありうる。そして、ゼオライトは、水分を吸収するとＣＯ及びＣＯ２の吸収性能が大幅に低減し、その後加熱乾燥などにより再生してもＣＯ及びＣＯ２の吸収性能は、完全には回復し難いという問題点がある。しかしながら、Ｃａでイオン交換されたＡ型のゼオライトは、水分を含んだ後の加熱により水分を追い出すことによりス吸収性能を再生させることが可能であり、耐久性の向上したリチウムイオン電池とするのに好適である。
【００４８】
また、ＣＯ２を主に吸収させたい場合には、ＣＯ２を中和的に吸収する機能を有する塩基性の素材を用いることもできる。この塩素系の素材としては、具体的には、炭酸カリウム、炭酸ナトリウム、炭酸カルシウムなどの金属炭酸塩、炭酸水素ナトリウム、炭酸水素マグネシウム、炭酸水素カルシウムなどの金属炭酸水素塩、水酸化マグネシウム、水酸化ナトリウム、水酸化カルシウムなどのアルカリ性水酸化物、その他アルカリ性の鉱物、有機物、多孔質材料などを挙げることができる。
【００４９】
上述したような本実施形態のＣＯ及びＣＯ２吸着材の形状については特に制約はなく、粉末状、顆粒状、ブロック状、錠剤状などあらゆる形態を適用することができる。ただし、取り扱い性を考慮し、ガス吸着性能に影響のない範囲で成形したものを用いることが好ましい。
【００５０】
なお、水分によりガス吸収材の性能が低下するのを抑制することを目的として、ＣＯ及びＣＯ２吸着材１００容積％に対して、水吸収材２５〜７５容積％程度配合することができる。この水吸収材としては、モレキュラシーブ等のゼオライト、シリカゲル、活性アルミナ、塩化カルシウム、五酸化二リンなどを用いることができるが、多孔質で吸収量が多いことからモレキュラシーブが好ましい。
【００５１】
このＣＯ及びＣＯ２吸着材は、電池ケース（筐体）３内にそのまま充填するよりも、非水系電解液とＣＯ及びＣＯ２吸着材とが直接接触することがないように気液分離膜により隔離して設置するのが好ましい。このように非水系電解液とＣＯ及びＣＯ２吸着材とを気液分離膜により隔離することにより、リチウムイオン電池から発生するＣＯやＣＯ２などのガス成分は気液分離膜を透過するが、液体状態の非水系電解液は透過しないため、ＣＯ、ＣＯ２などのガス成分を選択的に吸収することができ、非水系電解液の減少を最小限に留めることができる。
【００５２】
上述した構成を有するリチウムイオン電池につき、その作用を説明する。リチウムイオン電池Ｅは長期間使用することで、リチウムイオン電池Ｅに含まれる非水系電解液が分解し、ＣＯ、ＣＯ２などのガス成分が発生する。このＣＯ、ＣＯ２などのガス成分は電池ケース（筐体）３の内圧の上昇を引き起こすおそれがあるが、本実施形態においては、電池ケース（筐体）３内にＣＯ及びＣＯ２吸着材を配置しているので、ＣＯ、ＣＯ２が吸収されるため電池ケース（筐体）３の内圧を過度に上昇させることがない。これらによりリチウムイオン電池の安全性の向上と長寿命化を達成することができる。
【００５３】
以上、本発明について、添付図面を参照して説明してきたが、本発明は前記実施形態に限定されず種々の変形実施が可能である。例えば、リチウムイオン電池Ｅは、円筒形状であってもよく、さらにはリチウムイオン電池を、別途これを収容可能な電池ケースに収容して、この電池ケース内にガス吸収材を設けてもよい。
【実施例】
【００５４】
以下の具体的実施例に基づき本発明をさらに詳細に説明するが、本発明は以下の実施例に限定されるものではない。
【００５５】
（実施例１）
ＣＯ及びＣＯ２吸着材として、Ｌｉイオン交換したＬＳＸ型のゼオライトを用いて、窒素吸着法により、２５℃、７６０ｍｍＨｇにおけるＣＯ２およびＣＯの平衡吸着量を測定した。この結果、ＣＯ２吸着量は１３０ｍＬ／ｇであり、ＣＯ吸着量は５２ｍＬ／ｇであった。
【００５６】
（実施例２）
ＣＯ及びＣＯ２吸着材として、Ｃａイオン交換したＸ型のゼオライトを用いて、窒素吸着法により、２５℃、７６０ｍｍＨｇにおけるＣＯ２およびＣＯの平衡吸着量を測定した。この結果、ＣＯ２吸着量は１３０ｍＬ／ｇであり、ＣＯ吸着量は３８ｍＬ／ｇであった。
【００５７】
（実施例３）
ＣＯ及びＣＯ２吸着材として、Ｎａイオン交換したＸ型のゼオライトを用いて、窒素吸着法により、２５℃、７６０ｍｍＨｇにおけるＣＯ２およびＣＯの平衡吸着量を測定した。この結果、ＣＯ２吸着量は１３２ｍＬ／ｇであり、ＣＯ吸着量は２７ｍＬ／ｇであった。
【００５８】
（実施例４）
ＣＯ及びＣＯ２吸着材として、Ｃａイオン交換したＡ型のゼオライトを用いて、窒素吸着法により、２５℃、７６０ｍｍＨｇにおけるＣＯ２およびＣＯの平衡吸着量を測定した。この結果、ＣＯ２吸着量は１０５ｍＬ／ｇであり、ＣＯ吸着量は３１ｍＬ／ｇであった。
【００５９】
（実施例５）
ＣＯ及びＣＯ２吸着材として、Ｎａイオン交換したＡ型のゼオライトを用いて、窒素吸着法により、２５℃、７６０ｍｍＨｇにおけるＣＯ２およびＣＯの平衡吸着量を測定した。この結果、ＣＯ２吸着量は７０ｍＬ／ｇであり、ＣＯ吸着量は１９ｍＬ／ｇであった。
【００６０】
（実施例６）
ＣＯ及びＣＯ２吸着材として、Ｈイオン交換したＹ型のゼオライトを用いて、窒素吸着法により、２５℃、７６０ｍｍＨｇにおけるＣＯ２およびＣＯの平衡吸着量を測定した。この結果、ＣＯ２吸着量は１５ｍＬ／ｇであり、ＣＯ吸着量は２ｍＬ／ｇであった。
【００６１】
（実施例７）
ＣＯ及びＣＯ２吸着材として、Ｃａイオン交換したＺＳＭ−５型のゼオライトを用いて、窒素吸着法により、２５℃、７６０ｍｍＨｇにおけるＣＯ２およびＣＯの平衡吸着量を測定した。この結果、ＣＯ２吸着量は５６ｍＬ／ｇであり、ＣＯ吸着量は１０ｍＬ／ｇであった。
【００６２】
上記実施例１〜５から明らかなように、ＬＳＸ型、Ｘ型、Ａ型のゼオライトを用いることで、実施例６，７よりもＣＯ２及びＣＯを多量に吸収することができることがわかる。
【００６３】
（実施例８〜１２）
（電解液との反応性試験）
本発明のリチウムイオン電池において、ＣＯ及びＣＯ２吸着材は、電池ケース内に置かれることになるため、電解液と反応性してガスを発生したり、発熱したりするものは好ましくない。そこで、以下の手順により各種ゼオライトと電解液との反応性試験を行った。なお、電解液としては、プロピレンカーボネート（ＰＣ）、エチレンカーボネート（ＥＣ）、ジエチルカーボネート（ＤＥＣ）を１：１：１の割合で混合した混合液を用意した。
【００６４】
乾燥窒素雰囲気で５０ｍＬのガス捕集ビンに試料（表１に示す各種ゼオライト）を５ｇ入れ真空ポンプと接続し、３分間排気した後減圧状態で密栓した。次に乾燥窒素雰囲気でこのガス捕集ビンのセプタムキャップから、シリンジで電解液１０ｍＬを加え、発熱および気泡の発生の有無を確認した。さらに、乾燥窒素雰囲気で１８時間保管した後、乾燥窒素雰囲気でガス捕集ビンを開放し、ガス捕集ビン内部のガスをガスクロマトグラフ（ＧＣ）で分析し、二酸化炭素及びエチレンの有無を確認した。結果を表１に示す。
【００６５】
また、実施例８〜１２の各試料の２５℃、７６０ｍｍＨｇにおけるＣＯ２の吸着量を測定した結果を表１に合わせて示す。なお、ＣＯ２の吸着量は、以下の減圧試験法により測定した。
（１）使用器具
〈ａ〉真空デシケータ（容積１．３７Ｌ）
〈ｂ〉真空ポンプ
〈ｃ〉圧力容器（真空デシケータと同容積で、圧力ゲージ付）
〈ｄ〉圧力センサー（減圧表示可能なもので、〈ａ〉の真空デシケータに取り付ける。）
〈ｅ〉データロガー
〈ｆ〉シャーレ（金属製）
〈ｇ〉ＣＯ２ガス
〈ｈ〉電子天秤
【００６６】
（２）測定操作
まず、窒素パージされたグローブボックス内で、各試料を約５ｇ採取し電子天秤で正確な質量を計測し、シャーレに取り分けた。この取り分けた試料をデシケータ内に速やかに持ち込み、デシケータに蓋をして、真空ポンプにてゲージ圧で１００ｋＰａまで減圧した。一方、圧力容器の内部をＣＯ２ガスで完全に置換し、さらにゲージ圧で１００ｋＰａまで充填した。このときデシケータにおけるデータロガーの記録を開始した。続いて、真空デシケータと圧力容器を接続し、圧力容器のゲージが０ｋＰａになるまでＣＯ２ガスを真空デシケータ内に送り込み、この時点を吸収開始時間とした。そして、一定時間経過後のデータロガーの数値を読み取ることでＣＯ２ガスの吸着量を計算した。
【００６７】
ここで、ＣＯ２ガスの吸着量は、１．３７Ｌの容器内がＣＯ２ガスで満たされていた場合に、半分のＣＯ２ガスが吸収されたときについて考えると、６８５ｍＬのＣＯ２ガスが吸収されたことになる。この時、圧力は半分になるため、圧力センサーの値は、真空と大気圧の中間（１０１．３／２ｋＰａ）、すなわち５０、５６ｋＰａとなることから、ＣＯ２ガス吸収量をｙ（ｍＬ）、圧力センサーの値をｘ（ｋＰａ）として下記式（１）
ｙ＝−１３．６２ｘ            ・・・（１）
が導きだされるので、これに基づいて算出した。
【００６８】
【表１】
2015005496.tif 000003
【００６９】
表１から明らかなとおり、実施例８（Ｃａイオン交換Ａ型ゼオライト）及び実施例１０（Ｌｉイオン交換Ａ型ゼオライト）は、優れた二酸化炭素吸着能を有するとともに電解液との反応性に乏しかった。これに対し、実施例９、１１及び１２のゼオライトは、二酸化炭素吸着能は優れているものの、電解液と反応して発熱、気泡、ガスなどを生じるものであった。これらの結果から、リチウムイオン電池用には、Ｃａイオン交換Ａ型ゼオライト及びＬｉイオン交換Ａ型ゼオライトがより好適であることがわかった。
【００７０】
（実施例１３、１４）
（水分吸収後の再生特性の確認試験）
前記実施例８〜１２で好適な結果が得られたＣａイオン交換Ａ型ゼオライト（実施例１３）及びＬｉイオン交換Ａ型ゼオライト（実施例１４）を試料として、それぞれステンレス製のバットに厚さ５ｍｍ程度に敷設し、電子天秤で正確な質量を計測した。この試料を２５℃、５０％ＲＨの恒温槽内に１２時間以上、試料重量が１０％以上増加していることが確認できるまで放置して加湿した。このときのＣＯ２ガスの吸着量を前記実施例８〜１２と同様にして計測した結果を、あらかじめ測定しておいた初期の各試料のＣＯ２ガスの吸着量とともに表２に示す。なお、ここで試料重量が１０％以上の増加は、水分を２０重量％以上含んでいることを意味する。
【００７１】
次に、これらの試料を窒素パージ（毎分１０Ｌ）された電気炉に投入し、３００℃で１時間加熱して乾燥させ、取り出した後窒素パージしたグローブボックス内で常温まで冷却して試料を再生した。この再生試料のＣＯ２ガスの吸着量を前記実施例８〜１２と同様にして計測した結果を表２に示す。
【００７２】
【表２】
2015005496.tif 000004
【００７３】
表２から明らかなとおり、Ｃａイオン交換Ａ型ゼオライトを用いた実施例１３は、Ｌｉイオン交換Ａ型ゼオライトを用いた実施例１４と比べて、初期ＣＯ２吸着量が高く、再生後はＣＯ２吸着能がほぼ回復していた。これに対し、実施例１４は再生後のＣＯ２吸着能の回復がわずかであった。また、ゼオライトは、加湿によりＣＯ２吸着能をほぼ失うことがわかる。これらのことから、加湿後の再生能を重視する場合には、Ｃａイオン交換Ａ型ゼオライトが好適であることが確認できた。
【産業上の利用可能性】
【００７４】
上述したような本発明のリチウムイオン電池は、電池内部で発生したＣＯ２及びＣＯを吸収して、その容積を低減できるガス吸着材を備えているため、リチウムイオン電池の安全性を大幅に向上することができ、その産業上の利用可能性は極めて大きい。また、このようなリチウムイオン電池を内蔵した電子機器は、安全性に優れている。
【符号の説明】
【００７５】
１…正極端子（正極）
２…負極端子（負極）
３…電池ケース（筐体）（気密容器）
１１…正極集電体（正極）
１３…負極集電体（負極）
Ｅ…リチウムイオン電池
【図１】
2015005496.tif 000005